Универсальная композиция для огнезащитной обработки ткани
UNIVERSAL COMPOSITION FOR FIREPROOFING OF FABRIC

Заявляемое изобретение относится к огнезащитным составам и может быть использовано для обработки различных тканей одежды, постельных принадлежностей, обивки мебели, театральных декораций, штор, ковров.
Известен состав для огнезащитной пропитки ткани (патент РФ №2028399, опубликован 09.02.1995 г.), содержащий следующее соотношение компонентов, г/л:
мочевина - 65-166;
ортофосфорная кислота - 74-92;
триполифосфат натрия - 100-174;
крахмал или натриевая соль карбоксиметилцеллюлозы - 3,2-11,6;
салициланилид - 2,5-5,0;
вода - остальное до 1 л.
Недостатком указанного состава является неблагоприятно действующая на прочностные характеристики ткани ортофосфорная кислота, невозможность пропитки этим составом материалов, непосредственно соприкасаемых с кожей, так как это может вызывать раздражение кожи (требуется специальная обработка ткани после пропитки), и отсутствие устойчивости огнезащитных свойств к мокрым обработкам.
Наиболее близким к предлагаемому составу является композиция для огнезащитной обработки ткани (патент РФ № 2694772, Опубликовано: 16.07.2019), включающая фосфорсодержащее соединение, карбамид и воду, отличающаяся тем, что дополнительно содержит аллантоин и буферный раствор лимонной кислоты, а в качестве фосфорсодержащего соединения содержит гидроортофосфат натрия.
Недостатком указанного состава является невозможность перевода в разряд трудновоспламеняемых смесовых тканей с преимущественной полиэфирной составляющей (более 50%).
Технический результат заключается в создании универсальной композиции для огнезащитной обработки ткани, придающей ткани высокие огнезащитные свойства при сохранении прочностных свойств, не вызывая раздражения кожных покровов и расширении ассортимента средств для огнезащитной обработки ткани.
Для достижения указанного технического результата предложена универсальная композиция для огнезащитной обработки ткани, содержащая карбамид, аллантоин, гидроортофосфат натрия и буферный раствор лимонной кислоты, отличающийся тем, что дополнительно содержит аммофос, в свою очередь рН раствора составляет 6,9-7,3 ед., а его плотность в пределах 1050-1300 кг/м3, при следующем соотношении компонентов, %: карбамид 15-25; аллантоин 0,2-1; аммофос 5-15; буферный р-р лимонной кислоты 1-3; гидроортофосфат натрия 0,2-1,5; вода - остальное.
2
Универсальная композиция наносится в несколько слоев до достижения необходимого расхода от 150 до 250 г/м в зависимости от вида ткани.
Технический результат достигается за счет химического взаимодействия фосфороазотсодержащего замедлителя горения, который работает в синергизме с остальными компонентами рецептуры и удовлетворяет по критерию безопасности при контакте с кожей человека. Действие данного антипирена направлено не только на модификацию основы волокон и замедление его процессов термолиза, но и на ингибирование окислительных процессов в температурной области термолиза полиэфирной составляющей. Композиция может быть применена для обработки натуральных и синтетических тканей или текстильных материалов с целью придания им огнезащитных свойств. Переводит натуральные и синтетические горючие виды тканей или текстильных материалов в разряд трудновоспламеняемых.
Пример 1 (максимальное содержание компонентов, в %):
Карбамид - 25;
аллантоин - 1;
гидроортофосфат натрия - 1,5;
аммофос - 15;
буферный р-р лимонной кислоты - 3;
вода - остальное.
Пример 2 (минимальное содержание компонентов, в %):
Карбамид - 20;
аллантоин - 0,4;
гидроортофосфат натрия - 0,5;
аммофос - 7,0;
буферный р-р лимонной кислоты - 2;
вода - остальное.
Пример 3 (оптимальное содержание компонентов, в %):
Карбамид - 15;
аллантоин - 0,2;
гидроортофосфат натрия - 0,2;
аммофос - 5;
буферный р-р лимонной кислоты - 1;
вода - остальное.
Универсальную композицию для огнезащитной обработки ткани в соответствии с Примерами 1-3 готовят следующим образом. В воду, предварительно нагретую до 55°С вводят аллантоин, растворяя его в течение 3-5 минут. Далее, поочередно до полного растворения вводят карбамид, смесь моноаммония- и диаммонийфосфата (аммофос). Растворение длится в среднем 10-15 минут. Затем в полученный раствор засыпают гидроортофосфат аммония, перемешивают и вливают заранее приготовленный при 20-25°С буферный раствор из цитрата натрия и едкого натра. После чего раствор охлаждают и перемешивают до полного растворения. Полученный раствор при необходимости фильтруют с помощью сетчатого фильтра. Готовый раствор может применяться сразу после приготовления.